(57)【特許請求の範囲】
【請求項１】
バインダー及び磁性フィラーを含み、バインダーがウレタン樹脂であり、条件（１）および条件（２）を満たすことを特徴とする塗膜。
条件（１）：走査型電子顕微鏡により撮影された塗膜の膜厚方向の断面写真に、膜厚方向に延びる３本の平行な直線を３．０μｍ毎に描き、直線ごとに、直線と交わる、断面写真における最長部の長さが１．０μｍ以上である磁性フィラーの個数を数え、該個数を該直線の長さで除することにより直線１μｍ当たりの基準個数を算出した場合に、３本の直線における基準個数の平均値が０．１５（個／μｍ）以上である。
条件（２）：走査型電子顕微鏡により撮影された塗膜の膜厚方向の断面写真に、３μｍ四方の単位領域が１００個連なって形成される測定領域を設け、単位領域ごとに、バインダーが占める面積を測定した場合に、単位領域に対するバインダーが占める面積の割合が５０％以上である単位領域の個数が、５０個以下である。
【請求項２】
磁性フィラーが、Ｆｅ−Ｓｉ−Ａｌ合金、Ｆｅ−Ｓｉ合金、Ｆｅ−Ｓｉ−Ｃｒ合金、Ｆｅ−Ｃｒ合金、Ｆｅ−Ｎｉ合金、Ｆｅ−Ｃｏ合金、Ｆｅベースアモルファス、Ｃｏベースアモルファス、Ｍｎ−Ｚｎ系フェライト及びＮｉ−Ｚｎ系フェライトから選択される１以上である、請求項１に記載の塗膜。
【請求項３】
磁性フィラーが、厚さ１μｍ以下で偏平状又は針状であり、アスペクト比が２０以上である、請求項１又は２に記載の塗膜。
【請求項４】
バインダーの固形分と磁性フィラーの質量比が３０／７０〜５／９５である、請求項１〜３のいずれかに記載の塗膜。
【発明の詳細な説明】
【技術分野】
【０００１】
磁気シールド性に優れた塗膜に関する。
【背景技術】
【０００２】
近年、通信機器や電子機器は、高度化する一方で、小型化や軽量化も進められている。これら通信機器や電子機器は、機器内で発生する磁気ノイズや電磁波ノイズが外部に放射されたり、機器内での電磁干渉により機器が誤動作を起こしてしまうという問題がある。このようなノイズの発生や機器の誤動作等を防止するために、機器内に磁気シールド材を設けることが行われている。
【０００３】
低周波の磁気をシールドすることは特に難しく、磁気シールド材として、厚みのある金属を用いるなどの方法がとられることがある。しかし、このような方法では、機器の軽量化の妨げとなるため、より効果的に低周波の磁気をシールドできる磁気シールド材が求められている。
【０００４】
このような中、例えば、高い表面抵抗と高い透磁率を同時に有し、ノイズ抑制効果を向上させることを目的として、Ｆｅ−Ｓｉ−Ａｌ合金からなる扁平状の軟磁性粉末と酸化物粉末とが有機結合剤中に分散されて構成された電磁干渉抑制体が開示されている（例えば、特許文献１参照）。
【０００５】
しかし、このような磁気シールド材は一般的にシート状であり、複雑な形状の部材に磁気シールド特性を付与するためには、複数のシートを部材の形状に沿って貼り合せる必要がある。そのため、シート間に隙間ができ、ノイズの発生や機器の誤動作を引き起こすことがあった。また、シートの製造過程において、プレスを行い、磁性材料を配向させるなどの必要があった。
【先行技術文献】
【特許文献】
【０００６】
【特許文献１】特開２０１２−２２２０７６号公報
【発明の概要】
【発明が解決しようとする課題】
【０００７】
本発明は、このような課題を解決することを目的とするものである。すなわち、本発明は、複雑な形状の部材に対しても、塗装という簡便な工程で形成でき、優れた磁気シールド特性を有する塗膜を提供することを目的とする。
【課題を解決するための手段】
【０００８】
本発明は、バインダー及び磁性フィラーを含み、条件（１）及び条件（２）を満たすことを特徴とする塗膜に関する。
【０００９】
条件（１）：走査型電子顕微鏡により撮影された塗膜の膜厚方向の断面写真に、膜厚方向に延びる３本の平行な直線を３．０μｍ毎に描き、直線ごとに、直線と交わる、断面写真における最長部の長さが１．０μｍ以上である磁性フィラーの個数を数え、該個数を該直線の長さで除することにより直線１μｍ当たりの基準個数を算出した場合に、３本の直線における基準個数の平均値が０．１５（個／μｍ）以上である。
【００１０】
条件（２）：走査型電子顕微鏡により撮影された塗膜の膜厚方向の断面写真に、３μｍ四方の単位領域が１００個連なって形成される測定領域を設け、単位領域ごとに、バインダーが占める面積を測定した場合に、単位領域に対するバインダーが占める面積の割合が５０％以上である単位領域の個数が、５０個以下である。
【００１１】
バインダーは、ウレタン樹脂、アクリル樹脂、ポリエステル樹脂、エポキシ樹脂、ポリイミド樹脂及びシリコーン樹脂から選択される１以上であることが好ましい。
【００１２】
磁性フィラーは、Ｆｅ−Ｓｉ−Ａｌ合金、Ｆｅ−Ｓｉ合金、Ｆｅ−Ｓｉ−Ｃｒ合金、Ｆｅ−Ｃｒ合金、Ｆｅ−Ｎｉ合金、Ｆｅ−Ｃｏ合金、Ｆｅベースアモルファス、Ｃｏベースアモルファス、Ｍｎ−Ｚｎ系フェライト及びＮｉ−Ｚｎ系フェライトから選択される１以上であることが好ましい。
【００１３】
磁性フィラーは、厚さ１μｍ以下で偏平状又は針状であり、アスペクト比が２０以上であることが好ましい。
【００１４】
バインダーの固形分と磁性フィラーの質量比は３０／７０〜５／９５であることが好ましい。
【発明の効果】
【００１５】
本発明によれば、塗装という簡便な工程で形成でき、且つ、優れた磁気シールド特性を有する塗膜を提供することができる。
【図面の簡単な説明】
【００１６】
【図１】本発明の実施の形態にかかる塗膜の膜厚方向の断面を操作型電子顕微鏡（ＳＥＭ）により撮影した断面写真の模式図である。
【図２】本発明の実施の形態にかかる塗膜の膜厚方向の断面を操作型電子顕微鏡（ＳＥＭ）により撮影した断面写真の模式図である。
【図３】図２の断面写真中に設けられた単位領域を拡大した模式図である。
【図４】実施例１により得られた塗膜の膜厚方向の断面写真である。
【図５】比較例１により得られた塗膜の膜厚方向の断面写真である。
【図６】実施例１により得られた塗膜の複素透磁率の測定結果である。
【図７】比較例１により得られた塗膜の複素透磁率の測定結果である。
【発明を実施するための形態】
【００１７】
以下に、本発明の実施の形態について、図面等を用いて説明をするが、本発明の塗膜は、これらの実施の形態に記載されたものに限定されるものではない。
【００１８】
本発明の塗膜は、バインダー及び磁性フィラーを含み、条件（１）および条件（２）を満たすものである。
【００１９】
条件（１）とは、走査型電子顕微鏡により撮影された塗膜の膜厚方向の断面写真に、膜厚方向に延びる３本の平行な直線を３．０μｍ毎に描き、直線ごとに、直線と交わり、且つ、断面写真における最長部の長さが１．０μｍ以上である磁性フィラーの個数を数え、該個数を該直線の長さで除することにより直線１μｍ当たりの基準個数を算出した場合に、３本の直線における基準個数の平均値が０．１５（個／μｍ）以上となることである。前記３本の直線における基準個数の平均値は、０．１５〜１．０（個／μｍ）以上であることが好ましく、０．１５〜０．５（個／μｍ）以上であることがより好ましい。基準個数の平均値が０．１５（個／μｍ）よりも小さくなると、塗膜中の磁気フィラーの密度が低下し、塗膜の磁気シールド特性が低下する傾向にある。
【００２０】
図１は、本発明の実施の形態にかかる塗膜を膜厚方向に沿って切断して得られる断面を操作型電子顕微鏡（ＳＥＭ）により撮影した断面写真の模式図を示すものである。以下、図１の模式図を用いて、前記基準個数を算出するための手順を説明する。なお、図１では、断面写真１００の上下方向が膜厚方向であり、例えば、断面写真１００の上側になるほど塗膜の表面に近づき、断面写真１００の下側になるほど塗膜と被塗装面との界面に近づく。
【００２１】
まず、図１に示すように、走査型電子顕微鏡により撮影された、塗膜の膜厚方向の断面写真１００において、膜厚方向に延びる３本の平行な直線（イ）、（ロ）及び（ハ）を描く。例えば、直線（イ）、（ロ）及び（ハ）のうち、真ん中となる直線（ロ）が断面写真１００の左右方向の中央部分に位置するように描く。直線（イ）、（ロ）、及び（ハ）の間隔は、各々３μｍである。
【００２２】
次に、三本の直線（イ）、（ロ）及び（ハ）の各々について、断面写真における最長部の長さが１．０μｍ以上であり、直線と交わっている磁性フィラーの個数を数える。例えば、磁性フィラー１０２の個数を、直線（イ）についてはα個、直線（ロ）についてはβ個、直線（ハ）についてはγ個である場合、直線の長さＬμｍで除することにより、各直線１μｍ当たりの基準個数が算出できる。つまり、各直線における基準個数は、α／Ｌ（個／μｍ）、β／Ｌ（個／μｍ）、γ／Ｌ（個／μｍ）となる。この場合、３本の直線における基準個数の平均値は、（α＋β＋γ）／３Ｌ（個／μｍ）となる。例えば、図１の直線（ハ）は、磁性フィラー１０２ａ〜ｅと交わっており、また、磁性フィラー１０２ａ〜ｅのいずれも断面写真における最長部の長さが１．０μｍ以上であるから、γは「５」となる。
【００２３】
また、条件（２）とは、走査型電子顕微鏡により撮影された塗膜の膜厚方向の断面写真に、３μｍ四方の単位領域が１００個連なって形成される測定領域を設け、単位領域ごとに、バインダーが占める面積を測定した場合に、単位領域に対するバインダーが占める面積の割合が５０％以上である単位領域の個数が、５０個以下となることである。塗膜の磁気シールド性を高めることができる点で、単位領域に対するバインダーが占める面積の割合が５０％以上である単位領域の個数は、１０〜５０個であることがより好ましく、１０〜３０個であることがさらに好ましい。単位領域に対するバインダーが占める面積の割合が５０％以上である単位領域の個数が１０個未満となると、バインダー成分が連続して存在する領域が少ないため、塗膜の柔軟性が低くなる傾向にある。単位領域に対するバインダーが占める面積の割合が５０％以上である単位領域の個数が５０個を超えると、塗膜中の磁性フィラーの密度が低くなり、磁気シールド特性が低下する傾向にある。
【００２４】
図２は、本発明の実施の形態にかかる塗膜を膜厚方向に沿って切断して得られる断面を、走査型電子顕微鏡（ＳＥＭ）により撮影した断面写真の模式図を示すものである。図３は、図２の断面写真中に設けられた単位領域を拡大した模式図を示すものである。以下、図２及び図３の模式図を用いて、単位領域に対するバインダーが占める面積の割合が５０％以上である単位領域の個数を算出するための手順を説明する。
【００２５】
まず、図２に示すように、走査型電子顕微鏡により撮影された、塗膜の膜厚方向（上下方向）の断面写真１００において、３０μｍ×３０μｍの正方形の測定領域１０３を設ける。単位領域１０４は３μｍ×３μｍの正方形であり、測定領域１０３は１０個（上下方向）×１０個（左右方向）の単位領域１０４から構成される。次に、単位領域１０４ごとに、単位領域１０４中においてバインダー１０１が占める面積を測定し、例えば、図３のように、バインダー１０１の面積割合が５０％以上である単位領域１０４の個数を数える。なお、図２では、バインダー１０１の面積割合が５０％以上である単位領域１０４をハッチングで示す。なお、図２において、測定領域１０３は正方形状に形成されているが、単位領域１０４が１００個連なって形成されていれば、その形状は特に限定されない。
【００２６】
本発明の塗膜は、例えば、バインダー、磁性フィラー及び溶媒を少なくとも含む磁気シールド塗料を塗布、乾燥することにより得られる。
【００２７】
本発明の塗膜を得るために用いられるバインダーは、ウレタン樹脂、アクリル樹脂、ポリエステル樹脂、エポキシ樹脂、ポリイミド樹脂及びシリコーン樹脂から選択される１以上であることが好ましい。中でも、塗膜中の磁気フィラーの密度が高く、且つ、柔軟性や被塗装面への密着性に優れた塗膜が得られやすい点で、ウレタン樹脂が好ましい。
【００２８】
ウレタン樹脂は、ポリオールとポリイソシアネート化合物とを反応させることにより得られる。ウレタン樹脂としては、例えば、ポリエーテル系ポリウレタン、ポリカーボネート系ポリウレタン、ポリエステル系ポリウレタンが挙げられる。中でも、破断伸度が高く柔軟性に優れているの点で、ポリエステル系ポリウレタンが好ましい。
【００２９】
ポリエーテル系ポリウレタンは、ポリエーテルポリオールとポリイソシアネート化合物との反応物である。ポリエーテルポリオールとしては、例えば、ポリエチレングリコール、ポリプロピレングリコール、ポリテトラメチレングリコールなどが挙げられる。
【００３０】
ポリカーボネート系ポリウレタンは、ポリカーボネートポリオールとポリイソシアネート化合物との反応物である。ポリカーボネートポリオールとしては、例えば、ジオール（エチレングリコール、プロピレングリコール、１，３−プロパンジオール、１，４−ブタンジオール、１，５−ペンタンジオール、１，６−ヘキサンジオール、１，９−ノナンジオール、ネオペンチルグリコール等）と、カーボネート（ジメチルカーボネート、ジフェニルカーボネート、エチレンカーボネート、ホスゲン等）とを反応させて得られるポリカーボネートジオールなどが挙げられる。
【００３１】
ポリエステル系ポリウレタンは、ポリエステルポリオールとポリイソシアネート化合物との反応物である。ポリエステルポリオールとしては、例えば、ジカルボン酸（フタル酸、イソフタル酸、テレフタル酸、マレイン酸、フマル酸、アジピン酸、セバシン酸等）と、多価アルコール（エチレングリコール、プロピレングリコール、テトラメチレングリコール、１，４−ブタンジオール、１，６−ヘキサンジオール、ネオペンチルグリコール、トリメチロールプロパン、ペンタエリスリトール等）とを反応させて得られるものなどが挙げられる。
【００３２】
ポリイソシアネート化合物としては、例えばヘキサメチレンジイソシアネート、トリレンジイソシアネート、イソホロンジイソシアネート、キシリレンジイソシアネート、ノルボルネンジイソシアネート、１，３−ビス（イソシアナトメチル）シクロヘキサン、イソホロンジイソシアネートの３量体、水添キシリレンジイソシアネート、水添ジフェニルメタンジイソシアネートなどが挙げられる。
【００３３】
ウレタン樹脂の重量平均分子量は、１０００〜１０００００であることが好ましく、５０００〜５００００であることがより好まし。ウレタン樹脂の重量平均分子量が１０００未満となると、塗膜の耐久性が低下したり、磁気シールド特性が低下する傾向にあり、ウレタン樹脂の重量平均分子量が１０００００を超えると、塗膜の柔軟性や、被塗装面との密着性が低下し、フィラーの配向性が悪くなる傾向にある。
【００３４】
本発明に用いられる磁性フィラーとしては、軟磁性材料であれば特に限定されないが、例えば、Ｆｅ−Ｓｉ−Ａｌ合金、Ｆｅ−Ｓｉ合金、Ｆｅ−Ｓｉ−Ｃｒ合金、Ｆｅ−Ｃｒ合金、Ｆｅ−Ｎｉ合金、Ｆｅ−Ｃｏ合金、Ｆｅベースアモルファス、Ｃｏベースアモルファス、Ｍｎ−Ｚｎ系フェライト及びＮｉ−Ｚｎ系フェライトから選択される１以上であることが好ましい。中でも、優れた磁気シールド特性が得られる観点から、Ｆｅ−Ｓｉ−Ａｌ合金（例えば、センダスト）が好ましい。
【００３５】
磁性フィラーの形状は特に限定されないが、厚さ１μｍ以下で偏平状又は針状であることが好ましい。扁平状とは、例えば、球状や直方体等の立体形状のものを一方向で押し潰したような形状を有するものであり、板状、鱗片状、薄膜状等の形状も含む概念である。また、針状とは、一方向に直線状に延びる細長い形状をいう。
【００３６】
磁性フィラーの厚さは、０．５μｍ以下であることがより好ましく、０．３μｍ以下であることがさらに好ましい。磁性フィラーの厚さが１μｍを超えると、膜厚方向の磁性フィラーの個数が減少し磁気シールド特性が低下する。
【００３７】
磁性フィラーのアスペクト比は２０以上であることが好ましい。膜厚方向の磁性フィラーの個数が増え、フィラー間の空隙が少なくなる点で、磁性フィラーのアスペクト比は、４０以上であることがより好ましく、１００以上であることがさらに好ましい。ここで、アスペクト比とは、磁性フィラーの最も長い部分の長さを平均厚さで除したものをいう。アスペクト比が２０未満となると、膜厚方向の磁性フィラーの個数が減少し磁気シールド特性が低下する。
【００３８】
本発明で用いられる磁気シールド塗料は、バインダーの固形分と磁性フィラーの質量比が３０／７０〜５／９５であることが好ましく、２５／７５〜１０／９０であることがより好ましく、２０／８０〜１０／９０であることがさらに好ましい。バインダーの固形分と磁性フィラーの質量比が３０／７０より大きくなると、すなわち、バインダーの固形分が多すぎると、塗膜の磁気シールド特性が低下する傾向にあり、バインダーの固形分と磁性フィラーの質量比が５／９５より小さくなると、すなわち、バインダーの固形分が少なすぎると、得られる塗膜の柔軟性が失われ脆くなったり、フィラー間の接触が不十分になり磁気シールド特性が低下する。
【００３９】
本発明で用いられる磁気シールド塗料には、溶媒として有機溶剤が用いられる。有機溶剤としては、例えば、トルエン、メチルエチルケトン、イソプロパノール、酢酸ブチル、酢酸エチル、ブチルセロソルブ、ブチルカルビトールアセテート、キシレンなどが用いられる。中でも、乾燥性および塗装作業性の観点から、トルエン、メチルエチルケトン、イソプロパノールが好ましい。
【００４０】
また、本発明で用いられる磁気シールド塗料には、バインダー、磁性フィラー、有機溶剤、分散剤や消泡剤の他、本発明の趣旨を逸脱しない範囲で、顔料、充填剤、紫外線吸収剤、光安定剤、酸化防止剤、などの任意の成分が含まれていてもよい。
【００４１】
本発明で用いられる磁気シールド塗料は、有機溶剤の含有量を調整するなどにより、粘度１．０〜１００ｄＰａ・ｓに調整をすることが好ましく、粘度２〜５０ｄＰａ・ｓに調整をすることがより好ましい。磁気シールド塗料の粘度が１．０ｍＰａ・ｓより低くなると、塗布時に塗膜がダレてしまう。一方、磁気シールド塗料の粘度が１００ｍＰａ・ｓより高くなると磁性フィラーの配向性が悪くなり膜厚方向の磁性フィラーの個数が減少してしまう。
【００４２】
（塗装方法）
本発明の磁気シールド塗料の塗装方法としては、被塗布面を均一に被覆できれば、その方法は特に限定されないが、例えば、スプレー塗装などが挙げられる。例えば、ガン口径１．０〜５．０ｍｍのスプレーガンを用いて、１．０〜１０ｋｇ／ｃｍ２の圧力で、スプレー塗装することが好ましい。
【００４３】
また、塗装後の乾燥方法も特に限定されず、常温で乾燥してもよく、加熱乾燥してもよいが、磁性フィラーが膜厚方向に垂直な方向に配向しやすくする観点から、常温で乾燥することが好ましい。
【００４４】
（用途）
本発明の塗膜は、例えば、病院やオフィスビル、データセンターなどの内壁および外壁、電気自動車やハイブリッド自動車のバッテリーケース、モータやトランス、磁気デバイスなどの磁気シールドに用いることができる。
【実施例】
【００４５】
以下に、実施例等により本発明をさらに詳しく説明するが、本発明はこれらの実施例によって何ら限定されない。
【００４６】
（実施例１）
ウレタン樹脂（荒川化学工業株式会社製、ポリエステル系ポリウレタン「ユリアーノ２４５６」、重量平均分子量３００００）２２．９７質量部、センダスト（大同特殊鋼株式会社製、「ＤＡＰＭＳＡ１０」、厚さ１．０μｍ、アスペクト比４０）３８．２８質量部、分散剤としてリン酸ポリエステル系分散剤（ビックケミ−ジャパン株式会社製、「ＢＹＫ−１１１」）０．３１質量部、有機溶剤としてトルエン３８．２８質量部、及び消泡剤として非シリコーン系消泡剤（ビックケミ−ジャパン株式会社製、「ＢＹＫ−１７５２」）０．１５質量部を、ディスパーを用いて混合し、磁気シールド塗料を得た。得られた磁気シールド塗料の不揮発分は４５％であり、粘度は５．０ｄＰａ・ｓであった。磁気シールド塗料を、ガン口径１．５ｍｍのスプレーガンを用いて４．０ｋｇ／ｃｍ２の圧力で、ガラス板へ、乾燥後の塗膜の厚さが２００μｍとなるように塗布し、常温で乾燥して、実施例１の塗膜を得た。
【００４７】
（３本の直線における基準個数の平均値）
上記塗膜の断面について、走査型電子顕微鏡（日本電子株式会社製、ＪＳＭ−６３６０ＬＶ）により１０００倍の倍率で、塗膜の膜厚方向の断面写真を撮影した。走査型電子顕微鏡により撮影した断面写真を図４に示す。撮影した断面写真に、膜厚方向に延びる３本の平行な直線を３．０μｍ毎に描いた。直線ごとに、直線と交わる、断面写真における最長部の長さが１．０μｍ以上である磁性フィラーの個数を数え、数えた個数を直線の長さで除することにより直線１μｍ当たりの基準個数を算出し、３本の直線における基準個数の平均値を算出した。結果を表１に示す。
【００４８】
（バインダーが占める面積の割合が５０％以上の単位領域の個数）
基準個数の測定と同様の方法で、走査型電子顕微鏡により撮影された塗膜の膜厚方向の断面写真に、３μｍ四方の単位領域１００個（上下方向に１０個×左右方向に１０個）が連なって形成される測定領域を設け、単位領域ごとに、バインダーが占める面積を測定した場合に、単位領域に対するバインダーが占める面積の割合が５０％以上となる単位領域の個数を求めた。結果を表１に示す。
【００４９】
（複素透磁率）
実施例１にて得られた塗膜について、ＲＦインピーダンスマテリアルアナライザー装置（アジデントテクノロジー株式会社製、Ｅ４９９１Ａ）を用いて、１Ｍ〜１ＧＨｚの周波数帯域における複素透磁率の実部μｒ’と虚部μｒ”を測定した。測定結果を図５に示す。
【００５０】
（比較例１）
アクリル樹脂（藤倉化成株式会社製、「アクリベースＬＨ１０１」、重量平均分子量４００００）２２．９７質量部、センダスト（大同特殊鋼株式会社製、「ＤＡＰＭＳＡ１０」、厚さ１．０μｍ、アスペクト比４０）３８．２８質量部、分散剤としてリン酸ポリエステル系分散剤（ビックケミ−ジャパン株式会社製、「ＢＹＫ−１１１」）０．３１質量部、有機溶剤としてトルエン３８．２８質量部、及び消泡剤として非シリコーン系消泡剤（ビックケミ−ジャパン株式会社製、「ＢＹＫ−１７５２」）０．１５質量部を、ディスパーを用いて混合し、磁気シールド塗料を得た。
【００５１】
得られた磁気シールド塗料を、実施例１と同様の方法で塗装して、比較例１の塗膜を得た。得られた塗膜について、実施例１と同様の方法で、３本の直線における基準個数の平均値と、バインダーが占める面積の割合が５０％以上の単位領域の個数を算出した。結果を表１に示す。比較例１の塗膜について、走査型電子顕微鏡により撮影した塗膜の膜厚方向の断面写真を図６に示す。また、比較例１の塗膜について、実施例１と同様の方法で、複素透磁率を測定した。測定結果を図７に示す。
【００５２】
【表１】
0006394137.tif 000002
【００５３】
図４及び図５の断面写真、表１の結果から分かるように、実施例１の塗膜は、比較例１に比べ、磁性フィラーが高い密度で、膜厚方向とは垂直な方向に配向している。また、図６及び図７に示した複素透磁率測定の結果から分かるように、実施例１の塗膜は、比較例１の塗膜に比べ、特に低周波数帯域での透磁率に優れている。
【符号の説明】
【００５４】
１００    断面写真
１０１    バインダー
１０２    磁性フィラー
１０３    測定領域
１０４    単位領域
【図１】
0006394137.tif 000003
【図２】
0006394137.tif 000004
【図３】
0006394137.tif 000005
【図４】
0006394137.tif 000006
【図５】
0006394137.tif 000007
【図６】
0006394137.tif 000008
【図７】
0006394137.tif 000009